(57)【要約】【課題】予備充電により発生したガスを効果的に容器外に除去する。【解決手段】（ａ）電極群と、溶融塩を８０質量％以上含む電解質と、を容器に収容し、前記電極群に前記電解質を含浸させる工程と、（ｂ）前記電解質が含浸された電極群を、大気圧よりも差圧Ｐｘだけ低圧の雰囲気に暴露した状態で予備充電する工程と、（ｃ）前記予備充電の後、前記電極群と前記電解質とを収容した前記容器を密閉する工程と、を有する、溶融塩電池の製造方法。【選択図】図４
2015198022.tif 000002
【特許請求の範囲】
【請求項１】
（ａ）電極群と、溶融塩を８０質量％以上含む電解質と、を容器に収容し、前記電極群に前記電解質を含浸させる工程と、
（ｂ）前記電解質が含浸された電極群を、大気圧よりも差圧Ｐｘだけ低圧の雰囲気に暴露した状態で予備充電する工程と、
（ｃ）前記予備充電の後、前記電極群と前記電解質とを収容した前記容器を密閉する工程と、を有する、溶融塩電池の製造方法。
【請求項２】
前記工程（ｂ）で、
前記電解質が含浸された前記電極群の温度ＴＨｘを２０〜７０℃に設定し、
前記差圧Ｐｘを−０．０５ＭＰａ〜−０．１ＭＰａに設定し、
前記電解質が含浸された前記電極群を、５０％を超える充電深度まで、少なくとも１回充電する、請求項１に記載の溶融塩電池の製造方法。
【請求項３】
前記工程（ａ）で、
前記容器に収容された前記電極群および前記電解質の温度ＴＨｙを２０〜７０℃に設定し、
前記電極群および前記電解質を、大気圧との差圧Ｐｙが−０．１ＭＰａ〜１ＭＰａの加圧または減圧された雰囲気に暴露した状態で、前記電極群に前記電解質を含浸させる、請求項１または２に記載の溶融塩電池の製造方法。
【請求項４】
前記溶融塩が、第一塩および第二塩を含み、
前記第一塩は、第一カチオンであるナトリウムイオンと、第一アニオンとの塩であり、
前記第二塩は、第二カチオンである有機カチオンと、第二アニオンとの塩であり、
前記第一アニオンおよび前記第二アニオンが、それぞれ、一般式：[（Ｒ1ＳＯ2）（Ｒ2ＳＯ2）]Ｎ-（Ｒ1およびＲ2は、それぞれ独立に、ＦまたはＣnＦ2n+1であり、１≦ｎ≦５である）で表わされる、請求項１〜３のいずれか１項に記載の溶融塩電池の製造方法。
【請求項５】
前記有機カチオンが、第４級アンモニウムカチオン、および窒素含有へテロ環を有する有機カチオンよりなる群から選択される少なくとも１種である、請求項４に記載の溶融塩電池の製造方法。
【請求項６】
前記電極群が、１以上のシート状の第１電極と、１以上のシート状の第２電極と、１以上のシート状のセパレータとを積層して構成されており、
前記電解質と接触する前の前記電極群の積層方向の厚みＴＣａが、前記容器内で前記電極群を内包する空間の厚みＴＣｂの９０〜１００％である、請求項１〜５のいずれか１項に記載の溶融塩電池の製造方法。
【発明の詳細な説明】
【技術分野】
【０００１】
本発明は、溶融塩電池の製造方法に関し、特に電極群と電解質を収容する容器を密閉する前に予備充電を行う製造方法に関する。
【背景技術】
【０００２】
近年、携帯情報端末、電動車両、家庭用電力貯蔵装置などに用いられる蓄電デバイスの開発が進んでいる。蓄電デバイスの中でも、キャパシタと非水電解質二次電池の研究が盛んである。これらの蓄電デバイスの中でも、電解質にナトリウムイオンとアニオンとの溶融塩を用いた溶融塩電池は、資源性に優れ、かつ安全性の高い蓄電デバイスとして、期待が寄せられている（特許文献１参照）。
【０００３】
溶融塩電池は、正極と、負極と、これらの間に介在するセパレータとを有する電極群を備える。電極群は、電解質とともに容器（電池ケース）に収容される。
【０００４】
ところで、非水電解質二次電池の分野では、初期の充放電の際に、副反応によるガスが発生することがある。容器を密閉して電池を完成させた後、充放電によりガスが発生すると、容量や電圧の低下、あるいは、ケースの変形を生じることがある。そこで、容器を密閉する前に、予備充電（ガス抜き充電）を行うことが提案されている（特許文献２参照）。
【先行技術文献】
【特許文献】
【０００５】
【特許文献１】国際公開第２０１１／１４８８６４号パンフレット
【特許文献２】特開２００４−２２０９５６号公報
【発明の概要】
【発明が解決しようとする課題】
【０００６】
特許文献２では、リチウム二次電池のケースに設けた電解質の注液用の孔を開放したままで予備充電を行い、予備充電後にケース内を減圧している。しかし、単にケースを開放した状態で予備充電をするだけでは、発生したガスを十分に除去できないことがある。
【０００７】
上記に鑑み、本発明は、予備充電により、ガスを効果的に除去することができる溶融塩電池の製造方法を提供することを目的としている。
【課題を解決するための手段】
【０００８】
本発明の一局面は、（ａ）電極群と、溶融塩を８０質量％以上含む電解質と、を容器に収容し、前記電極群に前記電解質を含浸させる工程と、（ｂ）前記電解質が含浸された電極群を、大気圧よりも差圧Ｐｘだけ低圧の雰囲気に暴露した状態で予備充電する工程と、（ｃ）前記予備充電の後、前記電極群と前記電解質とを収容した前記容器を密閉する工程と、を有する、溶融塩電池の製造方法に関する。
【発明の効果】
【０００９】
本発明によれば、電極群および電解質を収容する容器を密閉する前に、減圧雰囲気で予備充電を行うため、予備充電により発生したガスを効果的に容器外に除去することができる。これにより、充放電サイクル特性の良好な溶融塩電池を安定的に製造することができる。
【図面の簡単な説明】
【００１０】
【図１】本発明の一実施形態に係る製造方法により製造される溶融塩電池の外観を示す斜視図である。
【図２】図１の電池の電極群の断面図である。
【図３】注液装置の構成を模式的に示す一部断面図である。
【図４】電解質の含浸処理を実行するときの雰囲気圧力の変化を示すタイムチャートである。
【図５】充放電システムの一例を概略的に示す構成図である。
【発明を実施するための形態】
【００１１】
［発明の実施形態の概要］
本発明の一実施形態に係る溶融塩電池の製造方法は、（ａ）電極群と、溶融塩（アニオンとカチオンで構成されるイオン性物質）を８０質量％以上含む電解質と、を容器に収容し、電極群に電解質を含浸させる工程と、（ｂ）電解質が含浸された電極群を、大気圧よりも差圧Ｐｘだけ低圧の雰囲気に暴露した状態で予備充電する工程と、（ｃ）予備充電の後、電極群と電解質とを収容した容器を密閉する工程と、を有する。
【００１２】
上記製造方法は、例えば、（i）第１電極、第２電極、および第１電極と第２電極との間に介在するセパレータを含む電極群を準備する工程と、（ii）溶融塩を８０質量％以上含む電解質（溶融塩電解質）を準備する工程と、（iii）電極群と電解質とを収容するための容器を準備する工程と、（iv）容器に電極群と電解質とを収容し、電極群に電解質を含浸させる工程と、（v）電解質が含浸された電極群を、大気圧よりも差圧Ｐｘだけ低圧の雰囲気に暴露した状態で予備充電する工程と、（vi）予備充電の後、電極群と電解質とを収容した容器を密閉する工程とを含む。
【００１３】
工程（ｂ）の予備充電は、電池の製造過程で行われる。また、予備充電は、電極群と電解質とを収容した容器を密閉する前に行われる。予備充電ではガスが発生するが、容器が開放されているため、ガスを容器の外部に放出させることができる。これにより、容器を密閉して完成させた電池の初期の充放電においては、ガス発生を抑制することができる。
【００１４】
予備充電は、電極群に電解質を含浸させた後、複数回（例えば１〜３回程度）繰り返してもよい。その場合、１回の予備充電を終える度に放電を行い、その後、予備充電を行えばよい。
【００１５】
本実施形態では、電解質が含浸された電極群を、大気圧よりも差圧Ｐｘだけ低圧の雰囲気に暴露した状態で予備充電する。これにより、予備充電により発生したガスを、効果的に容器の外部に放出させることができる。溶融塩電池の電解質は比較的粘度が高い傾向があるが、減圧雰囲気中であれば、粘度の高い電解質からのガス抜きも容易となる。
【００１６】
なお、有機溶媒を主成分とする非水電解質を含む電池の場合、減圧雰囲気で予備充電を行うことはできない。減圧雰囲気では、有機溶媒が揮発してしまうからである。一方、溶融塩電解質は、減圧雰囲気でもほとんど揮発しない。
【００１７】
また、予備充電により発生したガスを更に効果的に容器の外部に放出させるためには、電解質と電極群を加熱することが好ましい。例えば、電解質と電極群の温度（ＴＨｘ）を２０〜７０℃設定することが好ましく、４０〜６０℃に設定することが更に好ましい。これにより、電解質の粘度を低減できるため、ガス抜きが促進される。
【００１８】
なお、有機溶媒を主成分とする非水電解質を含む電池の場合、有機溶媒が熱的に不安定であり、かつ蒸気圧が高いため、予備充電中に電解質を加熱することは困難である。この点、溶融塩電解質は、熱的安定性が高いため、電解質を加熱することができる。
【００１９】
差圧Ｐｘは、−０．０５ＭＰａ〜−０．１ＭＰａに設定することが好ましく、−０．０７ＭＰａ〜−０．０９ＭＰａに設定することが更に好ましい。予備充電中の雰囲気の圧力を上記圧力範囲に設定することで、予備充電により発生したガスを効果的に容器の外部に除去することができる。
【００２０】
予備充電は、電解質がセパレータに十分に含浸された状態で実施することが好ましい。すなわち、工程（ａ）では、少なくとも第１電極と第２電極との間に介在するセパレータの全面に電解質を含浸させることが好ましい。このため、予備充電を行う前に、電解質がセパレータに十分に含浸されたか否かを検査する検査工程を実行することが好ましい。
【００２１】
溶融塩電池は、溶融塩電解質を含み、かつアルカリ金属イオンを電荷のキャリアとする電池である。第１電極および第２電極の一方は正極であり、他方は負極である。溶融塩電池の正極および負極では、アルカリ金属イオンが関与するファラデー反応が進行する。溶融塩電池には、例えば、ナトリウムイオン溶融塩電池（ナトリウムイオン二次電池）、リチウムイオン溶融塩電池（リチウムイオン二次電池）が含まれる。中でも、本発明は、溶融塩がナトリウムイオンを含むナトリウムイオン溶融塩電池に適用するのに適している。
【００２２】
溶融塩電池の製造工程においては、一般に、開口を有する有底の容器に電極群を挿入した後、容器の開口部に封口板を装着する。そして、例えば封口板に設けた注液孔から、容器の内部に電解質を注液し、電極群に含浸させる。電極群に電解質を含浸させることで、各電極の間に電解質層が形成され、充放電が可能な「発電要素」が形成される。
【００２３】
ここで、容器に収容された電極群に電解質を含浸させるための工程（ａ）では、容器に収容された電極群および電解質の温度（ＴＨｙ）を２０〜７０℃に設定することが好ましく、４０〜６０℃に設定することが更に好ましい。また、電極群および電解質を、大気圧との差圧Ｐｙが−０．１ＭＰａ〜１ＭＰａの加圧または減圧された雰囲気に暴露した状態で、電極群に電解質を含浸させることが好ましい。なお、減圧するときの差圧Ｐｙは−１０〜−１００００Ｐａであることが好ましい。この場合、差圧Ｐｙは、一定値にするのではなく、上記範囲内で変動させることが好ましい。例えば、雰囲気の圧力を、差圧Ｐｙがマイナスの減圧雰囲気に一定時間（例えば５分〜２４時間）設定した後、差圧Ｐｙがプラスの加圧雰囲気に一定時間（例えば５分〜２４時間）設定してもよい。このように、上記範囲内で、雰囲気の圧力を上下変動させることが好ましい。電解質を電極群の全体に十分に含浸させる観点から、１時間以上の時間をかけて電解質を電極群に含浸させることが好ましい。
【００２４】
予備充電では、電解質が含浸された電極群（発電要素）を、５０％を超える充電深度（ＳＯＣ）まで、好ましくは６０％以上（もしくは７０％以上）の充電深度まで、少なくとも１回充電することが好ましい。このとき、１００％以上の充電深度まで充電してもよいが、充電深度は９０％以下とすることが好ましい。予備充電では、電解質に含まれる水分の電気分解も進行する。これにより、電解質中の水分量を低減することができる。予備充電の充電深度（ＳＯＣ）を５０％より大きくすることで、水の電気分解を十分に進行させることができる。ただし、ＳＯＣ１００％は定格の電池容量に相当する電気量（Ｑ）が充電されたときの満充電状態と対応する。
【００２５】
電気量Ｑは、放電終止電圧（ＳＯＣで０％）から満充電状態と対応する充電終止電圧に達するまで、規定の充電電流で定電流充電を行い、その後、充電電流が規定の充電終止電流に低下するまで定電圧充電したときに電池に供給される電気量とすることができる。
【００２６】
ここで、電気量Ｑを１時間で充電するときの電流値を「Ｉｔ」とする。このとき、予備充電において定電流充電を行うときの電流値は、例えば０．１〜０．２Ｉｔに設定することが好ましい。また、定電圧充電では、電流値が０．０５Ｉｔ以下になるまで充電することが好ましい。
【００２７】
工程（ａ）および／または工程（ｂ）を実施するときの雰囲気は、露点温度が−４０℃以下のドライエア、または不活性ガスを含むことが好ましい。不活性ガスには窒素、アルゴン等を用いることが好ましい。工程（ｃ）についても同様である。
【００２８】
工程（ａ）では、電解質を複数回に分けて容器に注液することができる。これにより、エネルギ密度が高い電池においても、十分な量の電解質を速やかに電極群に含浸させることができる。例えば、必要量の電解質を複数回に分けて容器に注液するとともに、電解質を注液する毎に電解質の含浸を促進するための減圧処理、加圧処理および／または加熱処理を実行することで、必要量の電解質を速やかに電極群に含浸させることができる。
【００２９】
より具体的には、エネルギ密度が高い電池においては、容器の内容積に占める電極群の体積（見かけ上の体積）の割合は大きくなる。そのような場合には、容器に電極群を挿入した状態で、電解質を電極群に含浸されるまで容器内部で溜めておく空間（容器内部の電極群の上や、電極群と容器側壁との間の空間（以下、注液溜空間という））の体積が小さくなる。その結果、１回の注液では、必要量の電解質を注液溜空間に入れることができないことがある。そのような場合、必要量の電解質を複数回に分けて注液することで、速やかに必要量の電解質を電極群に含浸させることができる。
【００３０】
ここで、溶融塩は、複数種の塩を含んでもよい。例えば、ナトリウム溶融塩電池の電解質が含む溶融塩は、第一塩および第二塩を含み、第一塩は、第一カチオンであるナトリウムイオンと、第一アニオンとの塩である。また、第二塩は、第二カチオンである有機カチオンと、第二アニオンとの塩であることが好ましい。第一アニオンおよび第二アニオンは、それぞれ、一般式：[（Ｒ1ＳＯ2）（Ｒ2ＳＯ2）]Ｎ-（Ｒ1およびＲ2は、それぞれ独立に、ＦまたはＣnＦ2n+1であり、１≦ｎ≦５である）で表わされるビススルホニルアミドアニオンであることが好ましい。なお、第一アニオンと第二アニオンは、互いに同じでもよく、異なってもよい。
【００３１】
有機カチオンとナトリウムイオンとを含む溶融塩は、従来の溶融塩よりも粘度が低い。したがって、溶融塩電池を使用するときに加温する必要がなく、従来の溶融塩電池よりも低い温度領域で使用することができる。
【００３２】
電極群は、例えば１以上のシート状の第１電極と、１以上のシート状の第２電極と、１以上のシート状のセパレータとを積層して構成することができる。ここで、電解質と接触する前の、単に積層し、締結しただけの電極群の積層方向の厚みをＴＣａとする。一方、容器内で電極群を内包すべき空間の厚み（容器内壁間の距離、ないしは内法の厚み）をＴＣｂとする。このとき、ＴＣａとＴＣｂとの比α（α＝（ＴＣａ／ＴＣｂ）×１００）（％）は、９０〜１００％が好ましく、９５〜９８％が更に好ましい。比αは、電極群の各構成要素間の隙間や、電極群と容器の内壁面との隙間に、密接な関係がある。以下、比αを隙間指数という。
【００３３】
隙間指数αを上記範囲に設定することで、上記のそれぞれの隙間を適切な大きさに維持することが容易となる。その結果、電極群への電解質の含浸を促進する効果と、ガス抜きを促進する効果が得られる。また、電極群と容器内壁面との隙間が大きくなり過ぎ、注液された電解質が隙間に溜り、電極群に含浸されにくくなるのを防止することもできる。
【００３４】
［発明の実施形態の詳細］
以下、図面を参照しながら、本発明の実施形態の詳細について説明する。
図１に、本実施形態に係る製造方法により製造される溶融塩電池の外観を斜視図により示す。
【００３５】
電池１０は、ナトリウムイオン溶融塩電池であり、シート状の第１電極とシート状の第２電極とを含む電極群と、これを溶融塩電解質（図示せず）とともに収容する容器１４と、容器１４の開口部を封口する封口板１６とを具備している。図示例では、容器１４は角形である。なお、電池１０では、容器１４と封口板１６とが、電極群および電解質を収容する電池ケースを構成している。
【００３６】
第１電極は、第１集電体と第１活物質とを含む。第２電極は、第２集電体と第２活物質とを含む。第１電極および第２電極の一方は正極であり、他方は負極である。したがって、第１集電体および第２集電体の一方は正極集電体であり、他方は負極集電体である。また、第１活物質および第２活物質の一方は正極活物質であり、他方は負極活物質である。
【００３７】
ナトリウム溶融塩電池の負極活物質としては、ナトリウムイオンを可逆的に担持する物質を使用できる。このような物質としては、例えば、ナトリウムと合金化する金属、炭素物質、スピネル型リチウムチタン酸化物、スピネル型ナトリウムチタン酸化物、ケイ素酸化物、ケイ素合金、錫酸化物、錫合金などが挙げられる。炭素物質としては、難黒鉛化性炭素（ハードカーボン）が好ましい。
【００３８】
ナトリウム溶融塩電池の正極活物質としては、ナトリウムイオンを可逆的に担持する遷移金属化合物が好ましく用いられる。遷移金属化合物としては、ナトリウム含有遷移金属酸化物（例えばＮａＣｒＯ2）が好ましい。
【００３９】
封口板１６は、第１電極と電気的に接続された第１外部端子４０と、第２電極と電気的に接続された第２外部端子４２とを有している。第１外部端子４０は、封口板１６の長手方向（Ｙ軸方向）の一方端部寄りの位置に配設され、第２外部端子４２は、他方端部寄りの位置に配設されている。封口板１６の中央部には、容器１４内圧が異常に上昇したときに容器１４内部のガスを放出するためのガス抜き弁４４（例えば破断弁）を設置することができる。また、ガス抜き弁４４の近傍には、封口板１６を容器１４の開口部に装着した後に、電解質を容器１４の内部に注入するための図示しない注液孔を設けることができる。その注液孔は、後述の予備充電が終了した後に、液栓４８によって塞ぐことができる。これにより、電極群と電解質とを収容する容器が密閉される。
【００４０】
ガス抜き弁４４を構成する破断弁は、封口板１６に薄肉部等を設けることで、封口板１６に直接的に形成することができる。あるいは、封口板１６に破断弁体を取り付けるための貫通孔を設け、その貫通孔を塞ぐようにして、溶接等により、後から破断弁体を封口板１６に取り付けることもできる。そのような場合には、封口板１６に上記注液孔を設ける必要はなく、破断弁体を取り付けるための貫通孔を介して電解質を容器１４に注液することもできる。電解質の注液と予備充電を終了した後、貫通孔に破断弁体を取り付けることで、電極群と電解質とを収容する容器が密閉される。このように、容器１４内部への電解質の注液は、封口板１６に特別に設けた注液孔を介してのみならず、ガス抜き弁４４を取り付けるための貫通孔等を介して行うこともできる。
【００４１】
図２に、図１の電池の電極群を断面図により示す。図２に示すように、電極群１２は、複数の第１電極１８および複数の第２電極２０を含む。図示例の第１電極１８は正極であり、袋状セパレータ２１に収納されている。また、図示例の第２電極２０は、負極である。なお、図２は概念図であり、電極群１２に実際に含まれている第１電極１８の枚数と、第２電極２０の枚数とを反映していない。
【００４２】
電極群１２は、袋状セパレータ２１に収納された複数の第１電極１８と、複数の第２電極２０とを交互に積層して構成される。複数の第１電極１８のそれぞれの上端部には、第１リード片２６が取り付けられている。第１リード片２６は、第１電極１８の上端部に第１電極１８と一体的に形成されていてもよい。複数の第１リード片２６を互いに電気的に接続した状態で束ねることで、第１リード片束部２６Ａが形成される。第１リード片束部２６Ａを第１外部端子４０に接続することにより、複数の第１電極１８が第１外部端子４０に並列に接続される。
【００４３】
同様に、複数の第２電極２０のそれぞれの上端部には、第２リード片２８が取り付けられている。第２リード片２８は、第２電極２０の上端部に第２電極２０と一体的に形成されていてもよい。複数の第２リード片２８を互いに電気的に接続した状態で束ねることで、第２リード片束部２８Ａが形成される。第２リード片束部２８Ａを第２外部端子４２に接続することにより、複数の第２電極２０が第２外部端子４２に並列に接続される。第１リード片束部２６Ａと第２リード片束部２８Ａは、互いの接触を避けるように、電極群１２の上面の左右方向（Ｙ軸方向）に、間隔を空けて配置することが望ましい。
【００４４】
電極群１２に電解質が含浸されることで、袋状セパレータ２１に電解質が含浸される。これにより、第１電極１８と第２電極２０との間に電解質層が形成され、電極群１２における発電が可能となる。そのようにして、電極群１２と電解質とで発電要素が形成される。ただし、電解質は、全量が袋状セパレータ２１のみに含浸されているわけではなく、第１電極１８および第２電極２０にも含浸される。
【００４５】
以下、電極群１２に電解質を含浸させることにより、電池１０を製造する方法を説明する。
まず、第１電極１８、第２電極２０、および第１電極１８と第２電極２０との間に介在するセパレータ２１を含む電極群１２を準備する（第１工程）。この第１工程においては、例えば、袋状セパレータ２１に収納された複数の第１電極１８と、複数の第２電極２０とを交互に積層することで電極群１２が構成され、準備される。
【００４６】
次に、溶融塩を８０質量％以上含む電解質（溶融塩電解質）を準備する（第２工程）。溶融塩電解質の詳細については、後で説明する。
【００４７】
次に、電極群１２と電解質とを収容するための容器を準備する（第３工程）。本実施形態では、上記電池ケースを構成する容器１４と封口板１６とが準備される。次に、その容器１４に電極群１２と電解質とを収容し、電極群１２に電解質を含浸させる（第４工程）。
【００４８】
第４工程においては、例えば、まず電極群１２が容器１４に挿入され、その後、容器１４の開口部に封口板１６が装着される。封口板１６は、その周縁部を容器１４の開口部に溶接することで容器１４の開口部に装着することができる。その後、注液孔（または上記貫通孔）を介して、容器１４の内部に電解質を注液する（注液処理）。つまり、この段階では、封口板の注液孔等が開いているために、容器は密閉されていない。
【００４９】
次に、容器に挿入された電極群１２に電解質を含浸させる（含浸処理）。容器１４の内部に注液された電解質は、注液を開始した直後から電極群に浸み込み始める。したがって、含浸処理の少なくとも一部は、注液処理と重なる。含浸処理は、電解質を容器に注液した後、単に放置するだけでも実行することができる。しかしながら、溶融塩電池の生産性を向上させるためには、この含浸処理においても、減圧処理や加圧処理を実行することが好ましい。そのような処理を実行する場合には、第４工程は、内部の圧力を制御することが可能な圧力チャンバや、気密室の注液チャンバで行うことが好ましい。
【００５０】
第４工程の後、本実施形態においては、製造途中の電池の予備充電を負圧下で実行する第５工程を行う。したがって、第５工程（予備充電）も、上記チャンバ内で引き続き実行することができる。
【００５１】
図３に、注液チャンバと、注液機構と、充電機構とを含む装置の一例を模式的に示す。図示例の装置は、注液チャンバ３２と、注液ヘッド３８と、注液チャンバ３２内の圧力（以下、チャンバ内圧Ｐという）を減圧する減圧機構３６Ａと、チャンバ内圧Ｐを加圧する増圧機構３６Ｂと、制御装置４６とを含んでいる。制御装置４６には、チャンバ内圧Ｐを、例えば大気圧を基準に測定するための圧力センサ５０が接続されている。
【００５２】
注液ヘッド３８は、制御装置４６により制御される図示しない移動機構により、水平方向および上下方向に移動される。注液ヘッド３８は、容器１４に電解質を注液するための注液ノズル３８ａを有するとともに、電解質を貯留する電解質タンク（不図示である）と例えばフレキシブルチューブ３８ｂを介して接続されている。注液ヘッド３８は、電解質タンクから送られてくる電解質を制御装置４６により指示された量だけ注液ノズル３８ａにより容器１４に注液する。
【００５３】
ここで、注液ヘッド３８には、電解質タンクから送られてくる電解質を加熱するためのヒータ（不図示である）を設けることができる。これにより、電解質の温度（ＴＨｙ）を２０〜７０℃に設定することが容易になる。よって、溶融塩電解質の粘度を低下させて、電極群１２への含浸を促進することができる。あるいは、電解質タンクと注液ヘッド３８との間に、図示しない加熱装置を配設し、これにより電解質を加熱することもできる。
【００５４】
含浸装置には、予備充電中の電極群および電解質の温度（ＴＨｘ）、または含浸処理中の電極群および電解質の温度（ＴＨｙ）を上記所定温度に維持するための加熱機構５２（例えばヒータ）を設けることができる。このような加熱機構は、電池１０の載置台に設けることもできる。あるいは、電池１０の容器にヒータが付属される場合には、そのヒータにより電極群および電解質を加熱することもできる。
【００５５】
減圧機構３６Ａは、例えば真空ポンプ等の第１気体用ポンプと第１制御弁とから構成することができる。チャンバ内圧Ｐは、制御装置４６により制御される減圧機構３６Ａにより負圧となるように減圧される。増圧機構３６Ｂは、例えば高圧の増圧用ガス（ドライエア、窒素ガス等の不活性ガス）を貯留する増圧用ガスタンクと、第２気体用ポンプと、第２制御弁とから構成することができる。制御装置４６は、圧力センサ５０の検出結果に基づいて、チャンバ内圧Ｐが所望圧力となるように増圧機構３６Ｂの第２制御弁を制御する。なお、第２気体用ポンプは、増圧用ガスタンクからの増圧用ガスを、チャンバ内圧Ｐが大気圧と同等、またはより高い圧力になるまで、注液チャンバ３２に送ることができる。
【００５６】
注液ヘッド３８により容器１４内に注入された電解質は、容器１４内で電極群１２の上や、電極群１２と容器１４側壁との隙間にある空間（以下、注液溜空間１４ａという）に一時的に溜まる。注液溜空間１４ａの体積Ｖｘが、必要とされる電解質の全体積（以下、必要量Ｖｙという）よりも小さい場合等には、必要量Ｖｙの電解質を、何回かに分けて注液する。以下、一例として、必要量Ｖｙの電解質を３回に分けて注液する場合を説明する。このとき、Ｖｘ＞（１／３）×Ｖｙである。
【００５７】
図４に、３回に分けて電解質を注液する場合のチャンバ内の圧力制御の一例をタイムチャートにより示す。まず、チャンバ内圧Ｐを大気圧近傍の圧力（ゲージ圧０）に設定し、その雰囲気下で、電解質の１回目の注液を実行する（期間Ｔ１、第１注液処理）。第１注液処理では、体積Ｖｙ１（ただし、Ｖｙ１＜Ｖｘ）の電解質を注液ヘッド３８により容器１４に注液する。このとき、電極群および電解質の温度ＴＨｙは、２０〜７０℃に設定される。
【００５８】
次に、減圧機構３６Ａにより、チャンバ内圧Ｐが負圧となるように減圧する。そして、その状態を例えば５分〜２４時間継続する（期間Ｔ２、第１減圧処理）。このように、注液溜空間１４ａに電解質が存在した状態で電極群１２を負圧の雰囲気に暴露することで、電極群１２に含まれている空気の少なくとも一部が電極群１２から除去される。これにより、電解質の含浸が促進される。減圧機構３６Ａによる減圧は、第１注液処理を終了した後に開始する必要はなく、第１注液処理の途中から、あるいは、第１注液処理を開始する前から行うこともできる。つまり、負圧下で注液を開始することもできる。これらの場合には、期間Ｔ２の少なくとも一部が期間Ｔ１と重なる。
【００５９】
次に、増圧機構３６Ｂにより、チャンバ内圧Ｐを、例えば大気圧近傍の圧力かそれよりも高い圧力にまで増圧し、その圧力下で、電解質の２回目の注液（期間Ｔ３、第２注液処理）を行う。チャンバ内圧Ｐを負圧に減圧した後に増圧することで、減圧により電極群から流出した空気が電極群の内部で占めていたスペースに、電解質をスムーズに移動させることができる。よって、注液した電解質を速やかに電極群に含浸させることができる。なお、図４では、第２注液処理は、大気圧と等しい圧力の雰囲気中で行っている。
【００６０】
第２注液処理では、体積Ｖｙ２（ただし、Ｖｙ２＜Ｖｘ）の電解質を注液ヘッド３８により容器１４に注液する。特に限定されないが、体積Ｖｙ２は、体積Ｖｙ１と等しくすることができる。次に、減圧機構３６Ａにより、チャンバ内圧Ｐが負圧となるように減圧する。そして、その状態を所定時間継続する（期間Ｔ４、第２減圧処理）。このとき、特に限定されないが、図示例のように、第１減圧処理と同じ差圧だけ減圧することができる。期間Ｔ４は、期間Ｔ２と等しくすることもできるし、期間Ｔ２より長くすることも、短くすることもできる。
【００６１】
以下、同様にして、チャンバ内圧Ｐの増圧、第３注液処理（期間Ｔ５）、および第３減圧処理（期間Ｔ６）を行う。第３注液処理（期間Ｔ５）では、体積Ｖｙ３（ただし、Ｖｙ３＜Ｖｘ）の電解質を注液ヘッド３８により容器１４に注液する。ここで、Ｖｙ１＋Ｖｙ２＋Ｖｙ３＝Ｖｙである。特に限定されないが、体積Ｖｙ３は、体積Ｖｙ１と等しくすることができる。特に限定されないが、第３減圧処理（期間Ｔ６）では、図示例のように、第１減圧処理と同じ差圧だけ減圧することができる。第３減圧処理の期間Ｔ６は、期間Ｔ２と等しくすることもできるし、期間Ｔ２より長くすることも、短くすることもできる。
【００６２】
第３減圧処理（期間Ｔ６）が終了すると、増圧機構３６Ｂによりチャンバ内圧Ｐを例えば大気圧よりも高い圧力にまで増圧する。そして、その状態を５分〜２４時間継続する（期間Ｔ７、加圧処理）。これにより、容器に収容された電解質と電極群とが大気圧よりも高い圧力の雰囲気に暴露される。その結果、電解質が含浸し難いセパレータの中央部や、電極の厚み方向の内部にまで、電解質を速やかに含浸させることができる。したがって、速やかに、次の予備充電を実行することができる。これにより、溶融塩電池の製造時間を短縮することができる。なお、図４では、加圧処理を全ての電解質の注液が完了した後に１回だけ行っている。これに限られず、加圧処理は、電解質を複数回に分けて注液する場合などには、電解質を注液する毎に行ってもよい。
【００６３】
次に、充電機構３９により、予備充電を行う。予備充電では、通常の充電と同様に、例えば、定電流充電により充電電圧が所定の電圧に達するまで充電することができる。その後、上記電圧による定電圧充電に切り替えて、充電電流が所定値に低下するまで充電してもよい。図示例では、減圧の完了後に予備充電を開始している。これに限られず、予備充電の少なくとも一部分を負圧下で実行すればよい。予備充電では、例えば充電深度８０％まで充電を行う。充電機構３９は、通常、充電制御ユニットと放電制御ユニットとを備えている。よって、予備充電と放電を繰り返すことも可能である。
【００６４】
例えば、予備充電は、第４減圧処理（期間Ｔ８）を開始する前に、開始することができる。この場合には、予備充電の少なくとも一部が期間Ｔ７と重なる。ただし、予備充電は、少なくともセパレータには電解質が十分に含浸された状態で行うことが好ましい。このため、予備充電される製造中の電池に対して、セパレータに十分に電解質が含浸されているか否かを検査するための検査工程を実行することが好ましい。そのような検査工程は、全数検査ではなく、十分な数のサンプルに対して行うことが好ましい。
【００６５】
電極群と電解質とを大気圧（Ｐ０）よりも差圧Ｐｘだけ低い圧力（Ｐ０−｜Ｐｘ｜）に減圧された雰囲気に暴露しながら予備充電を実行することで、予備充電により発生したガスは、効果的に容器の外部に放出される。例えば、電極群および電解質が余分の水分を含む場合、予備充電の際に水分が電気分解され、発生したガスは除去される。よって、容器を密閉した後に電池内部に残留するガスを低減することができ、電池性能の低下を抑えることができる。なお、上記「｜Ｐｘ｜」は、Ｐｘの絶対値を示す。
【００６６】
なお、図４により示した例では、各回の注液処理を大気圧の雰囲気下で実行している。これに限られず、各回の注液処理を大気圧よりも低い負圧下で実行することもできる。
【００６７】
ナトリウム溶融塩電池の場合、正極集電体および負極集電体には、アルミニウムまたはアルミニウム合金の箔や、アルミセルメット（住友電気工業株式会社の登録商標）のような金属多孔体を用いることができる。負極集電体には、アルミニウムまたはアルミニウム合金、銅、銅合金、ニッケルまたはニッケル合金の箔や、それらの金属のセルメット（住友電気工業株式会社の登録商標）を用いることもできる。
【００６８】
袋状セパレータ２１は、多孔質な熱可塑性樹脂層を含む樹脂シート材料から形成することができる。熱可塑性樹脂層は、単層構造でもよく、複数層構造でもよい。また、熱可塑性樹脂層は、延伸工程を経て形成される微多孔フィルムでもよく、織布でもよく、不織布でもよい。熱可塑性樹脂としては、ポリオレフィン（例えばポリエチレン、ポリプロピレン）、フッ素樹脂、ポリエーテルスルホン、ポリエステルなどを用いることができる。
【００６９】
溶融塩電解質は、耐熱性の向上の観点からは、９０質量％以上が溶融塩で占められていることが好ましく、１００質量％が溶融塩で占められていることが更に好ましい。
【００７０】
溶融塩電解質が、第一塩および第二塩を含み、第一塩が、第一カチオンであるナトリウムイオンと、第一アニオンとの塩である場合、第二塩は、第二カチオンである有機カチオンと、第二アニオンとの塩であることが好ましい。第１アニオンおよび第二アニオンとしては、フッ素含有酸アニオン（ＰＦ6-、ＢＦ4-など）、塩素含有酸アニオン（ＣｌＯ4-）、ビススルホニルアミドアニオン、トリフルオロメタンスルホン酸イオン（ＣＦ3ＳＯ3-）などを用いることができる。中でも、ビススルホニルアミドアニオンが好ましい。
【００７１】
ビススルホニルアミドアニオンとしては、ビス（フルオロスルホニル）アミドアニオン（（Ｎ（ＳＯ2Ｆ）2-）（ＦＳＡ-：bis(fluorosulfonyl)amide anion)）；ビス（トリフルオロメチルスルホニル）アミドアニオン（Ｎ（ＳＯ2ＣＦ3）2-）（ＴＦＳＡ-：bis(trifluoromethylsulfonyl)amide anion）、（フルオロスルホニル）（トリフルオロメチルスルホニル）アミドアニオン（Ｎ（ＳＯ2Ｆ）（ＳＯ2ＣＦ3）-）（(fluorosulfonyl)(trifluoromethylsulfonyl)amide anion）などが好ましい。
【００７２】
有機カチオンとしては、窒素含有カチオン、イオウ含有カチオン、リン含有カチオンなどが例示できる。窒素含有カチオンとしては、例えば、第４級アンモニウムカチオン、ピロリジニウムカチオン、イミダゾリウムカチオンなどが例示できる。第４級アンモニウムカチオンとしては、テトラエチルアンモニウムカチオン（ＴＥＡ+：tetraethylammonium cation）、トリエチルメチルアンモニウムカチオン（ＴＥＭＡ+：methyltriethylammonium cation）などが例示できる。ピロリジニウムカチオンとしては、１−メチル−１−プロピルピロリジニウムカチオン（Ｐｙ13：1-methyl-1-propylpyrrolidinium cation）、１−ブチル−１−メチルピロリジニウムカチオン（Ｐｙ14：1-butyl-1-methylpyrrolidinium cation）などが挙げられる。イミダゾリウムカチオンとしては、１−エチル−３−メチルイミダゾリウムカチオン（ＥＭＩ：1-ethyl-3-methylimidazolium cation）、１−ブチル−３−メチルイミダゾリウムカチオン（ＢＭＩ：1-buthyl-3-methylimidazolium cation）などが挙げられる。
【００７３】
溶融塩電解質に含まれるナトリウムイオンと有機カチオンとの合計に占めるナトリウムイオンの割合は、１０モル％以上であることが好ましく、３０モル％以上であることが更に好ましい。また、９０モル％以下であることが好ましく、８０モル％以下であることが更に好ましい。
【００７４】
上述の通り、ＳＯＣが０％である状態は、ナトリウム溶融塩電池の放電終止電圧まで放電した状態（つまり、完全放電状態）を意味する。ＳＯＣが１００％である状態は、ナトリウム溶融塩電池の充電終止電圧まで充電した状態（つまり、満充電状態）を意味する。充電終止電圧および放電終止電圧は、各ナトリウム溶融塩電池についてメーカーにより設定される電池特性の１つである。
【００７５】
放電終止電圧は、例えば１．０〜２．５Ｖの範囲から設定される。充電終止電圧は、例えば３．０〜４．５Ｖの範囲から設定される。ナトリウム溶融塩電池は、通常、設定された放電終止電圧よりも低い電圧まで放電されないように、また、設定された充電終止電圧よりも高い電圧まで充電されないように、電池が搭載される機器などの電圧制御回路によって制御される。
【００７６】
すなわち、ナトリウム溶融塩電池の充電および放電は、通常、ナトリウム溶融塩電池を含む充放電システムにおいて、充電制御ユニットおよび放電制御ユニットにより制御される。放電制御ユニットは、ナトリウム溶融塩電池から供給される電力を消費する負荷機器を含んでもよい。
【００７７】
図５は、ナトリウム溶融塩電池を包含する充放電システムを概略的に示す構成図である。
充放電システム２００は、ナトリウム溶融塩電池２０１と、ナトリウム溶融塩電池２０１の充放電を制御する充放電制御ユニット２０２と、ナトリウム溶融塩電池２０１から供給される電力を消費する負荷機器２０３とを含む。充放電制御ユニット２０２は、ナトリウム溶融塩電池２０１を充電する際の電流および／または電圧などを制御する充電制御ユニット２０２ａと、ナトリウム溶融塩電池２０１を放電する際の電流および／または電圧などを制御する放電制御ユニット２０２ｂとを含む。充電制御ユニット２０２ａは、外部電源２０４およびナトリウム溶融塩電池２０１と接続しており、放電制御ユニット２０２ｂは、ナトリウム溶融塩電池２０１と接続している。ナトリウム溶融塩電池２０１には、負荷機器２０３が接続している。
【００７８】
［付記］
以上の実施形態に関し、さらに以下の付記を開示する。
（付記１）
上記実施形態は、（ａ）電極群と、溶融塩を８０質量％以上含む電解質と、を容器に収容し、前記電極群に前記電解質を含浸させる工程と、
（ｂ）前記電解質が含浸された電極群を、大気圧よりも差圧Ｐｘだけ低圧の雰囲気に暴露した状態で予備充電する工程と、
（ｃ）前記予備充電の後、前記電極群と前記電解質とを収容した前記容器を密閉する工程と、を有する、溶融塩電池の製造方法に関する。
【００７９】
（付記２）
上記実施形態は、（i）第１電極、第２電極、および前記第１電極と前記第２電極との間に介在するセパレータを含む電極群を準備する工程と、
（ii）溶融塩を８０質量％以上含む電解質を準備する工程と、
（iii）前記電極群と前記電解質とを収容するための容器を準備する工程と、
（iv）前記容器に前記電極群と前記電解質とを収容し、前記電極群に前記電解質を含浸させる工程と、
（v）前記電解質が含浸された前記電極群を、大気圧よりも差圧Ｐｘだけ低圧の雰囲気に暴露した状態で予備充電する工程と、
（vi）前記予備充電の後、前記電極群と前記電解質とを収容した前記容器を密閉する工程とを含む、溶融塩電池の製造方法を包含する。
【００８０】
（付記３）
付記２において、前記工程（ｂ）では、前記電解質が含浸された前記電極群の温度ＴＨｘを２０〜７０℃に設定することが好ましい。また、前記差圧Ｐｘを−０．０５ＭＰａ〜−０．１ＭＰａに設定することが好ましい。また、前記電解質が含浸された前記電極群を、５０％を超える充電深度まで、少なくとも１回充電することが好ましい。
【００８１】
以下、本発明の実施例を説明する。なお、本発明は以下の実施例に限定されるものではない。
（実施例１）
図１に示すような外観を有するナトリウム溶融塩電池（定格容量：２６Ａｈ）を組み立てた。容器には、厚み（平面部の厚み）が０．９ｍｍである、Ａ３００３（アルミニウム合金）を使用した。溶融塩電解質には、Ｎａ・ＦＳＡとＰｙ13・ＦＳＡとを、モル比、４０：６０で混合した混合物を用いた。
【００８２】
袋状セパレータの内部に挿入された正極１００枚と負極１０１枚とを準備し、正極と負極とを交互に積層して、電極群を作製した。得られた電極群は、上記容器に挿入した。隙間指数αは９７％であった。電極群の挿入後、容器の開口を封口板で塞ぎ、溶接により装着した。
【００８３】
封口板に設けた注液孔を介して、溶融塩電解質を、図４を参照して説明したのと同様の手順で容器に注液し、電極群に含浸させた。ただし、電解質は、４回に分けて注液し、その都度、減圧処理を実行した。注液の完了後、予備充電を実行した。上記の注液、減圧、充電の条件は、下記の通りである。
【００８４】
注液のときの電解質の温度ＴＨｙ：４５℃
各減圧処理の雰囲気圧力（ゲージ圧Ｐｙ）：−１０００Ｐａ
各減圧処理の時間：１０分
予備充電前の加圧処理：０．５ＭＰａ
予備充電の雰囲気圧力（ゲージ圧Ｐｘ）：−０．０９ＭＰａ
予備充電のときの電極群および電解質の温度ＴＨｘ：４５℃
予備充電の定電流充電：０．１５Ｉｔ
予備充電の定電圧充電の終止電流：０．０５Ｉｔ
充電深度：８０％
【００８５】
予備充電の完了後、封口板の注液孔を液栓で密閉した。以上のようにして、ナトリウム溶融塩電池（電池Ａ）を作製した。完成した電池Ａについて、規定の充放電検査を行い、電池容量を確認した。
【００８６】
（比較例１）
予備充電を大気圧と同じ雰囲気圧下（Ｐｘ：０）、かつ常温（ＴＨｘ：２０℃）で実行したこと以外、電池Ａと同様にして、ナトリウム溶融塩電池（電池Ｘ）を作製した。電池Ｘに対して規定の充放電検査を行い、電池容量を確認した。
【００８７】
（比較例２）
予備充電の後、容器内圧を大気圧よりも減圧し（ゲージ圧：−０．０９ＭＰａ）、その状態を１２時間継続したこと以外、比較例１と同様に、ナトリウム溶融塩電池（電池Ｙ）を作製した。電池Ｙに対して規定の充放電検査を行い、電池容量を確認した。
以上の結果を下記表１に示す。
【００８８】
【表１】
2015198022.tif 000003
【００８９】
表１から明らかなように、減圧雰囲気で、電極群と電解質を加熱しながら予備充電を行った場合（電池Ａ）には、大気圧中で、常温で予備充電を行った場合（電池Ｘ）に比べて、高い電池容量が得られた。これは、電池Ａでは、大気圧よりも低圧の雰囲気（ゲージ圧Ｐｘ：−０．０９ＭＰａ）に暴露した状態で予備充電を行ったために、比較的粘度が高い傾向がある溶融塩電解質から、予備充電中に十分なガス抜きができたものと考えられる。
【００９０】
また、電解質と電極群の温度（ＴＨｘ）を好適な温度（ここでは４５℃）に設定したことで、電解質の粘度が低減され、ガス抜きが促進されたものと考えられる。したがって、ガス発生を伴う副反応が抑制できたものと考えられる。以上の結果により、本実施形態により充放電サイクル特性の良好な溶融塩電池を安定的に製造できることが確認できた。なお、電池Ｙは電池Ａと同様に十分な電池容量を有している。しかしながら、電池Ｙでは、予備充電後に長期間のガス抜き工程を要したため、電池の生産性が大きく低下した。
【産業上の利用可能性】
【００９１】
本発明は、ナトリウム溶融塩電池をはじめとする溶融塩電池に広く適用することができる。
【符号の説明】
【００９２】
１０…電池、１２…電極群、１４…容器、１６…封口板、１８…第１電極、２０…第２電極、２１…袋状セパレータ、２６…第１リード片、２６Ａ…第１リード片束部、２８…第２リード片、２８Ａ…第２リード片束部、３２…注液チャンバ、３６Ａ…減圧機構、３６Ｂ…増圧機構、３８…注液ヘッド、３８ａ…注液ノズル、３９…充電機構、４０…第１外部端子、４２…第２外部端子、４４…ガス抜き弁、４６…制御装置、４８…液栓、５０…圧力センサ、５２…加熱機構、２００…充放電システム、２０１…ナトリウム溶融塩電池、２０２…充放電制御ユニット、２０２ａ…充電制御ユニット、２０２ｂ…放電制御ユニット、２０３…負荷機器、２０４…外部電源
【図１】
2015198022.tif 000004
【図２】
2015198022.tif 000005
【図３】
2015198022.tif 000006
【図４】
2015198022.tif 000007
【図５】
2015198022.tif 000008